(57)【要約】【課題】金属製ライナとシリンダブロックを形成する金属との密着性を十分に確保しつつ、該ライナをその内周面を用いて良好に位置決めすることができるシリンダブロックの製造方法を提供する。【解決手段】ボア中子２１として、テーパ形状に形成されたものを用いる。金属製ライナ３として、内周面がテーパ形状とされると共に、常温において、内径が前記ボア中子２１の対応部分の外径よりも所定量ずつ小さく、かつ内径の大きい側の端部の内径がボア中子の小径側端部の外径よりも大きくされたものを用いる。ボア中子２１を大径側が下向きとなるように配設する。ボア中子２１に、金属製ライナ３を内径の大きい側が下向きとなる状態でボア中子２１の外周面と金属製ライナ３の内周面とが当接するところまで上方から挿入する（図７の状態）。金属製ライナ３を加熱して熱膨張させることにより該ライナ３がボア中子２１に対して所定の嵌合状態となるまで落下させる。【選択図】図７
2008023567.tif 000002
【特許請求の範囲】
【請求項１】
砂型のボア中子を有する分割鋳型を用いてシリンダボアの内周面に金属製ライナが鋳ぐるまれたシリンダブロックを製造する方法であって、
前記ボア中子として、一端側の外径が他端側の外径よりも大きくなるようにテーパ形状に形成されたものを用いると共に、
前記金属製ライナとして、内周面がテーパ形状とされると共に、常温において、内径が前記ボア中子の対応部分の外径よりも所定量ずつ小さく、かつ内径の大きい側の端部の内径がボア中子の小径側端部の外径よりも大きくされたものを用い、
まず、前記ボア中子を大径側が下向きとなるように型内に配設し、
次いで、該ボア中子に、金属製ライナを内径の大きい側が下向きとなる状態で、ボア中子の外周面と金属製ライナの内周面とが当接するところまで上方から挿入し、
次いで、該金属製ライナを加熱して熱膨張させることにより、該ライナがボア中子に対して所定の嵌合状態となるまで落下させ、
その後、分割鋳型のキャビティ内に金属溶湯を充填することを特徴とするシリンダブロックの製造方法。
【請求項２】
前記請求項１に記載のシリンダブロックの製造方法において、
前記金属製ライナの外周面には、多数の凸部が設けられていることを特徴とするシリンダブロックの製造方法。
【請求項３】
前記請求項１または請求項２に記載のシリンダブロックの製造方法において、
前記金属製ライナを加熱する手段は、高周波誘導加熱装置であることを特徴とするシリンダブロックの製造方法。
【請求項４】
前記請求項３に記載のシリンダブロックの製造方法において、
前記分割鋳型は、金型と砂型とで構成されており、
金型は、前記高周波誘導加熱装置による金属製ライナの加熱後に組み付けられることを特徴とするシリンダブロックの製造方法。
【発明の詳細な説明】
【技術分野】
【０００１】
本発明は、金属製ライナが鋳ぐるまれたシリンダブロックの製造方法に関し、鋳造技術の技術分野に属する。
【背景技術】
【０００２】
エンジンのシリンダブロックの素材としては、軽量化のためにアルミニウム合金が用いられる場合があるが、アルミニウム合金はピストンとの摺動に対する耐磨耗性が鋳鉄と比較して劣るので、シリンダボアの内周面に例えば鋳鉄製のライナが設けられる場合がある。
【０００３】
このような構成の場合、例えば鋳型内にライナをセットした状態でアルミニウム合金の溶湯を充填することによりライナが鋳ぐるまれた状態のシリンダブロックを製造することとなるが、ライナの温度が溶湯よりも低いと、例えばライナに溶湯が接触したときに該溶湯がライナで冷却されて両者が十分に密着しない状態で溶湯が固まり、その結果、ライナとアルミニウム合金との密着性が十分に得られないという問題がある。
【０００４】
そこで、例えば特許文献１には、ボア中子内にヒータを埋設して金属製のライナを予熱し、その状態でキャビティ内にアルミニウム合金の溶湯を充填することにより、鋳鉄製スリーブとアルムニウム合金との密着性を向上させたものが開示されている。
【０００５】
【特許文献１】特開昭６１−２３２０３９号公報
【発明の開示】
【発明が解決しようとする課題】
【０００６】
ところで、鋳鉄等の金属製のライナとアルミニウム合金との密着性をより高めるには、該ライナの外周面は粗い方がよく、これを実現するため例えば外周面に多数の凸部を設けることが考えられるが、このようにすると、外周面を用いてライナの位置決めを行えなくなるという問題がある。
【０００７】
そこで、ライナの位置決めを内周面を用いて行うことが考えられる。例えば、ベースとなる型に対して位置決めされた円柱状のボア中子に、円筒状のライナを挿入するのである。この場合、ライナのボア中子に対する嵌め合い精度、つまり位置決め精度を高めるため、ボア中子の外周面とライナの外周面とはほぼ同寸法として密嵌合とする必要がある。
【０００８】
しかし、このようにすると、ボア中子にライナを挿入すること自体が困難となるだけでなく、例えばボア中子が砂型により構成されている場合、ボア中子にライナを挿入する際、ライナが若干傾いたりするだけでボア中子にかじりが生じて損傷し、その結果、ライナが嵌合状態において傾いたり位置がずれたりして、良好な位置決め精度を得られないという問題がある。
【０００９】
そこで、本発明は、金属製ライナとシリンダブロックを形成する金属との密着性を十分に確保しつつ、該ライナをその内周面を用いて良好に位置決めすることができるシリンダブロックの製造方法を提供することを課題とする。
【課題を解決するための手段】
【００１０】
前記課題を解決するために、本発明は、次のように構成したことを特徴とする。
【００１１】
まず、本願の請求項１に記載の発明は、砂型のボア中子を有する分割鋳型を用いてシリンダボアの内周面に金属製ライナが鋳ぐるまれたシリンダブロックを製造する方法であって、前記ボア中子として、一端側の外径が他端側の外径よりも大きくなるようにテーパ形状に形成されたものを用いると共に、前記金属製ライナとして、内周面がテーパ形状とされると共に、常温において、内径が前記ボア中子の対応部分の外径よりも所定量ずつ小さく、かつ内径の大きい側の端部の内径がボア中子の小径側端部の外径よりも大きくされたものを用い、まず、前記ボア中子を大径側が下向きとなるように型内に配設し、次いで、該ボア中子に、金属製ライナを内径の大きい側が下向きとなる状態で、ボア中子の外周面と金属製ライナの内周面とが当接するところまで上方から挿入し、次いで、該金属製ライナを加熱して熱膨張させることにより、該ライナがボア中子に対して所定の嵌合状態となるまで落下させ、その後、分割鋳型のキャビティ内に金属溶湯を充填することを特徴とする。
【００１２】
また、請求項２に記載の発明は、前記請求項１に記載のシリンダブロックの製造方法において、前記金属製ライナの外周面には、多数の凸部が設けられていることを特徴とする。
【００１３】
また、請求項３に記載の発明は、前記請求項１または請求項２に記載のシリンダブロックの製造方法において、前記金属製ライナを加熱する手段は、高周波誘導加熱装置であることを特徴とする。
【００１４】
また、請求項４に記載の発明は、前記請求項３に記載のシリンダブロックの製造方法において、前記分割鋳型は、金型と砂型とで構成されており、金型は、前記高周波誘導加熱装置による金属製ライナの加熱後に組み付けられることを特徴とする。
【発明の効果】
【００１５】
次に、本発明の効果について説明する。
【００１６】
まず、請求項１に記載の製造方法によれば、砂型のボア中子を有する分割鋳型を用いてシリンダボアの内周面に金属製ライナが鋳ぐるまれたシリンダブロックを製造する場合に、前記ボア中子として、一端側の外径が他端側の外径よりも大きくなるようにテーパ形状に形成されたものを用いると共に、前記金属製ライナとして、内周面がテーパ形状とされると共に、常温において、内径が前記ボア中子の対応部分の外径よりも所定量ずつ小さく、かつ内径の大きい側の端部の内径がボア中子の小径側端部の外径よりも大きくされたものを用いる。そして、前記ボア中子を大径側が下向きとなるように型内に配設し、次いで、該ボア中子に、金属製ライナを内径の大きい側が下向きとなる状態で、ボア中子の外周面と金属製ライナの内周面とが当接するところまで上方から挿入し、次いで、該金属製ライナを加熱して熱膨張させることにより、該ライナがボア中子に対して所定の嵌合状態となるまで落下させる。つまり、ライナをボア中子に挿入するに際して無理に押し込まないので、ボア中子にかじりや破損が生じるのが防止され、その結果、ライナが傾いたり、配設位置がずれたりするのが防止され、良好な位置決め精度が得られることとなる。そして、分割鋳型のキャビティ内に金属溶湯を充填することによりシリンダブロックが鋳造される。その場合に、シリンダライナが加熱されているので、シリンダブロックを形成する金属との密着性が良好なものとなる。
【００１７】
また、請求項２に記載の発明によれば、前記金属製ライナの外周面には、多数の凸部が設けられているから、該金属製ライナとシリンダブロックを構成する金属（金属溶湯が冷却したもの）との密着性が一層良好なものとなる。金属製ライナの外周面に多数の凸部が設けられていると、金属製ライナの外周面を位置決めに利用できないが、特にこのような場合に、請求項１に記載の発明の効果が発揮される。
【００１８】
そして、請求項３に記載の発明によれば、前記金属製ライナを加熱する手段は、高周波誘導加熱装置であるから、砂型を加熱することなく、金属製ライナのみを効果的に加熱することができる。
【００１９】
ところで、分割鋳型に注入された溶湯の冷却を促進するために、分割鋳型の一部を金型で構成することが考えられるが、この場合、請求項３のように金属製ライナを加熱する手段として高周波誘導加熱装置を用いると、金型も加熱されてしまい、結果として、十分な冷却促進効果が得られない虞がある。
【００２０】
しかし、請求項４に記載の発明によれば、金型は、高周波誘導加熱装置による金属製ライナの加熱後に組み付けられるから、金型が加熱されることがなく、その結果、金型により溶湯の冷却を確実に促進することができる。
【発明を実施するための最良の形態】
【００２１】
以下、本発明の実施の形態に係るシリンダブロックの製造方法について説明する。
【００２２】
図１は本実施の形態に係るエンジンのシリンダブロック１の概略平面を示している。このシリンダブロック１は、アルミニウム合金製であり、シリンダボア２…２の内周面には鋳鉄製のライナ３…３がそれぞれ設けられている。シリンダボア２…２の周囲にはウォータジャケット４，４が設けられている。ライナ３は、円筒状のものであり、図２に示すように、その外周面には突出量が一定しない多数の凸部３ａ…３ａが全面的に形成されている。なお、これらの凸部３ａ…３ａは、ライナ３…３が素材としての段階で予め形成されており、ライナ３の外周面とシリンダブロック１自体を構成するアルミニウム合金との密着性を向上させることを目的として設けられている。なお、本発明は、シリンダブロックがアルミニウム合金以外の種々の金属の場合にも適用可能である。、
【００２３】
図３は、このシリンダブロック１の鋳造用の鋳型１０を示している。この図に示すように、鋳型１０は、シリンダブロック１の外面側を形成させる複数の砂型１１〜１７と、これらの複数の砂型１１〜１７で形成される内部空間に配設され、シリンダボアを形成させるボア中子２１…２１と、クランクシャフトの回転空間を形成させるクランク中子２２と、ウォータジャケットを形成させるウォータジャケット中子２３とにより構成され、ボア中子２１には、ライナ３が嵌め込まれ、前記内部空間におけるライナ３及びこれらの中子２１〜２３が存在しない残りの空間の上部が金属溶湯が充填されるキャビティＸ、下部が押し湯Ｙとされている。なお、これらの砂型１１〜１７及び中子２１〜２３の造型には公知の方法が利用可能であり、詳細な説明は省略する。
【００２４】
次に、シリンダブロック１の製造方法について説明する。
【００２５】
ここで、本実施の形態においては、前述のようにライナ３の外周面に突出量が一定しない多数の凸部３ａ…３ａが形成されているため、該ライナ３の位置決めにライナ３の外周面を利用することができない。そこで、ライナ３の内周面を位置決めに用いることとしている。しかし、内周面を用いた位置決め方法として背景技術で説明したような方法を用いると、ボア中子が砂型により構成されている場合に、良好な位置決め精度を得られないという問題がある。そこで、本実施の形態においては、以下説明するような方法により、ライナ３をボア中子２１に挿入するようにしている。
【００２６】
すなわち、ボア中子２１及びライナ３として、図４、図５に示すような形状寸法のものを用いる。
【００２７】
ボア中子２１は、図４に示すように、中心軸上に、ロッド挿入孔２１ａを有している。該ロッド挿入孔２１ａは、後述するライナ予熱装置４１の加熱用ロッド４１が挿入されるもので（図７参照）、分割鋳型１０を組み立てた状態において、クランク中子２２に形成されたロッド挿入孔２２ａに連続する（図３参照）。また、ボア中子２１は、一端側（図４における下端部）の外径ｘ２が他端側（図４における上端部）の外径ｘ１よりも大きく、外周面がボアの中心線方向に対してθ°傾斜したテーパ形状とされている。一例として、具体的数値をあげると、一端側（下端部）の外径ｘ２が８８．６ｍｍ、他端側（上端部）の外径ｘ１が約８３．６ｍｍ、高さｘ３が約１４３ｍｍ、θが約２°である。
【００２８】
一方、ライナ３は、図５に示すように（外周面の凸部３ａ…３ａの記載は省略している。図６〜図８において同じ）、中空円筒形状とされており、一端側（図５における）下端部の内径ｙ２が他端側（図５における上端部）の内径ｙ１よりも大きく、内周面がライナ３の中心線方向に対してθ°傾斜したテーパ形状とされている。なお、ライナ３の内径ｙ１，ｙ２は、ボア中子２１の外径ｘ１，ｘ２よりもそれぞれ所定量ずつ小さくされている。なお、一端側と他端側との間の部分においても、同様に所定量ずつ小さくされている。ライナ３の内径の大きい側（下端部）の内径ｙ２はボア中子２１の小径側の端部の外径ｘ１よりも大きくされている。一例として、具体的数値をあげると、一端側（下端部）の内径ｙ２が８８ｍｍ、他端側（上端部）の内径ｙ１が約８３ｍｍ、高さｙ３が約１４３ｍｍ、外径ｙ０が約９３ｍｍ（凸部３ａ…３ａを除く外周面の基面となる部分の径）、θが約２°であり、ライナ３の内径ｙ１，ｙ２は、ボア中子２１の外径ｘ１，ｘ２よりもそれぞれ０．６ｍｍずつ小さくされている。なお、この量は、ライナ３を後述するように約５００°まで加熱したときのライナ３の径方向の熱膨張量とほぼ同じ量とされている。
【００２９】
まず、図６に示すように、ボア中子２１を大径側（外径がｘ２の側）が下向きとなるようにクランク中子２２の上面２２ｂの所定位置に固定する。ここで、クランク中子２２における、ボア中子２１が固定される部分の周囲には、輪溝２２ｃが形成されている。この輪溝２２ｃの内径ｕ１は、ボア中子の大径側の外径ｘ２と同じまたは若干小さくされ、外径ｕ２は、ライナ３が約５００°まで加熱されて膨張したときの外径ｙ０′（図８参照）よりも小さくされている。
【００３０】
次いで、図７に示すように、ボア中子２１に、ライナ３を内径が大きい側（内径ｙ２の側）が下向きとなる状態で、上方から挿入する。その場合に、前述のようにライナ３の内径ｙ２が、ボア中子２１の大径側（下端部）の外径ｘ２よりも小さくされている（前記例の場合０．６ｍｍ小さい）ので、挿入途中において、ライナ３の内周面とクランク中子２１の外周面とが全周的に当接することとなるが、それ以上下方へ無理に押し込まないようにする。ボア中子２１に対するかじりを防止するためである。したがって、このとき、ライナ３の下端は、ボア中子２１の下端にまて到達せず、ライナ３の下端面とクランク中子２２の上面２２ｂとの間に隙間ｚが生じた状態となる。
【００３１】
次いで、ボア中子２１及びクランク中子２２のロッド挿入孔２１ａ，２２ａに、図７に仮想線で示すように上方からライナ予熱装置４０の加熱用ロッド４１を挿入する。そして、加熱ロッド４１のコイルから磁束Ｍを発生させて、ライナ３を加熱する。つまり、ライナ３に磁束Ｍにより渦電流を生じさせて、ライナ３を発熱させてその温度を上昇させる。そうすると、ライナ３が熱膨張して内径が大きくなり、その結果、ライナ３が自重により自然落下し始める。そして、ライナ３の温度が５００℃程度に達すると、ライナ３の上端部及び下端部の内径が、ｙ１′，ｙ２′まで膨張して、ボア中子２２の上端部及び下端部の外径ｘ１，ｘ２と同じとなり（上記例の場合、ライナ３の内径が上端部及び下端部ともそれぞれ約０．６ｍｍ拡径し）、図８に示すように、ライナ３の下端部の外周側が、クランク中子２２の上面２２ｂにおける輪溝２２ｃの径方向外方の部分に当接し、ライナ３の下降が停止する。すなわち、ライナ３がボア中子に対して所定の嵌合状態に位置決めされる。なお、予め５００℃に上昇するまでの時間を予め計測しておき、タイマ等により加熱を制御するようにしてもよい。また、ライナ３の加熱時に、ライナ３を所定の嵌合状態に確実に落下させるために、振動手段で分割鋳型１０に振動を加えるようにしてもよい。
【００３２】
このように本実施の形態においては、ライナ３をボア中子２１に挿入するに際して、無理にライナ３を押し込まないので、ボア中子２１にかじりや破損が生じるのが防止され、その結果、ライナ３が傾いたり、配設位置がずれたりするのが防止され、良好な位置決め精度が得られることとなる。
【００３３】
また、クランク中子２２の上面２２ｂにおける、ボア中子２１が固定される部分の外側には、前述のように輪溝２２ｃが形成されているので、ライナ３がボア中子２１に対して下降する際に仮にボア中子２１の外周面が若干削られて砂粒が下方に落下したとしても、その砂粒は輪溝２２ｃ内にたまることとなり、上面２２ｂにたまるのが回避される。
【００３４】
すなわち、輪溝２２ｃが設けられていないと、削れた砂粒がクランク中子２２の上面２２ｂに溜まり、ライナ３の下降時に、ライナ３の下端がクランク中子２２の上面２２ｂ上の砂粒に先に当接し、その結果、ライナ３がそれ以上下降できなくなり、所定の嵌合状態（ライナ３の下端がクランク中子２２の上面２２ｂに当接した状態）よりも上方で停止することとなる。つまり、ライナ３の上下位置精度が悪化する。しかし、本実施の形態においては、砂粒は上面２２ｂでなく輪溝２２ｃ内にたまるので、ライナ３の上下位置精度も十分に確保されることとなる。
【００３５】
また、輪溝２２ｃが設けられていない場合に砂粒が一部にのみ多くたまると、ライナ３が中心線に対して傾いてしまう虞があるが、本実施の形態においては、砂粒は輪溝２２ｃ内にたまるので、このようなことも回避される。
【００３６】
次に、シリンダブロック１の製造装置３０について簡単に説明する。図９は、この製造装置３０のうち主としてシリンダブロック１の鋳造を担う部分の概略平面を示している。この製造装置３０は、ライナ予熱装置４０と、鋳造装置５０と、搬送装置６０とを有している。
【００３７】
ライナ予熱装置４０は、ライナ３を加熱するためのもので、上下に長い棒状部材の先端部（下端部）に磁束発生用コイルが設けられた磁束発生用ロッド４１を気筒数分備えた高周波誘導加熱装置により構成されている。ここで、ライナ３を加熱する手段として、高周波誘導加熱装置を用いるのは、砂型を加熱することなく、ライナ３のみを効果的に加熱することができるからである。ロッド４１…４１は、シリンダブロック１のシリンダボア２の配設間隔と同間隔で設けられていると共に、上方位置と下方位置との間で移動可能とされており、前記ライナ３の加熱時に、下方位置まで移動してボア中子２１及びクランク中子２２のロッド挿入孔２１ａ，２２ａに挿入されるようになっている。なお、加熱時には、上方からロッド４１を挿通可能なようにボア中子２１の上方に位置する砂型１７は取り付けられていない。
【００３８】
搬送装置６０は、ライナ３の加熱後、鋳型１０を鋳造装置５０まで搬送する。なお、この図に示すように、ライナ予熱装置４０は、鋳造装置５０に近接して配置されており、これにより、予熱されたライナ３が冷えるのを極力抑制可能になっている。
【００３９】
鋳造装置５０は、図１０にも示すように、溶湯Ｓを貯溜する保持炉５１と、該保持炉５１に蓄えられた溶湯Ｓを鋳型１０に供給する電磁ポンプ５２と、鋳型１０を保持すると共に上下反転させる保持装置５３とを有しており、ライナ予熱装置４０によりライナ３が予熱された後、ボア中子２１の上方に砂型１７が取り付けられて型締めされた鋳型１０が搬送装置６０により搬送されてくると、保持炉５１に蓄えられたアルミニウム合金の溶湯Ｓを電磁ポンプ５２で吸引して鋳型１０の下方に設けられた注入口Ｗを介して押し湯Ｙ、キャビティＸに供給する。なお、このとき、鋳型１０は、図３及び図１０に実線で示すように上方を向いており、溶湯Ｓの供給完了後、鋳型１０を仮想線で示すように上下反転させ、キャビティＸ内に溶湯Ｓを確実に充填させる。その場合に、ライナ３が加熱されているので、シリンダブロック１を形成するアルミニウム合金との密着性が良好なものとなる。加えて、ライナ３の外周面には、凸部３ａ…３ａが設けられているので、ライナ３とシリンダブロック１を形成するアルミニウム合金との密着性が一層良好なものとなる。
【００４０】
そして、この状態の鋳型１０を、搬送装置６０により次工程に搬送する。例えば、溶湯Ｓが十分に冷却するのを待って型割を行い、シリンダブロック１の中間成形体を取り出す。そして、ライナ３の内周面にピストン外径に合せた仕上げ処理を施す。
【００４１】
なお、本実施の形態においては、ライナ予熱装置４０でライナ３を加熱した後、砂型１７を組み付けるようにしているが、これに替えて、砂型１７に予めライナ予熱装置４０の加熱用ロッド４１が挿入できるロッド挿入孔（図３に仮想線で示す）を形成し、ボア中子２１にライナ３を挿入した後に前記砂型１７を組み付け、その後、ライナ予熱装置４０の加熱用ロッド４１を砂型１７のロッド挿入孔を介してロッド挿入孔２１ａ，２２ａに挿入し、ライナ３を加熱するようにしてもよい。この場合、図３に示すように、砂型１７に、ライナ３の上端面をアルミニウム合金で鋳ぐるみシリンダブロック１の上端部を形成するキャビティＸの空間部が形成されているため、ボア中子２１にライナ３を挿入後、前記砂型１７を組み付けても前記空間部が存在することで、砂型１７でライナ３の上端面を押えることがなく、ライナ３の加熱時に、該ライナ３は熱膨張して所定の嵌合状態の位置に落下することとなる。
【００４２】
また、本実施の形態においては、型１７を砂型としたが、金属製の型として、キャビティＸ内に充填された溶湯の冷却、特にシリンダボア周辺の溶湯の冷却を促進可能なように構成してもよい。型１７を金属製とすると、ライナ予熱装置４０（高周波誘導過熱装置）による加熱について懸念が出るかもしれないが、本実施の形態においては、型１７は、加熱時にはライナ予熱装置４０（高周波誘導過熱装置）のロッド４１を挿入するために外されており、ライナ３の加熱後に組み付けられるので、該金属製の型１７が加熱されることはない。つまり、金型１７により溶湯の冷却を確実に促進することができる。また、これにより、冷却後のアルミニウム合金の組織が緻密になり、寸法精度が良好になるという効果も得られる。
【産業上の利用可能性】
【００４３】
本発明は、金属製ライナが鋳ぐるまれたシリンダブロックの製造方法に広く適用することができる。
【図面の簡単な説明】
【００４４】
【図１】本発明の実施の形態に係るシリンダブロックの概略平面図である。
【図２】シリンダブロックの図１の矢印Ａで示す部分の水平断面図である。
【図３】分割鋳型のシリンダ列方向に直交する面での縦断面図である。
【図４】ボア中子単体の軸方向断面図である。
【図５】ライナ単体の軸方向断面図である。
【図６】ボア中子をクランク中子上に配設した状態の図である。
【図７】ライナをボア中子に挿入した状態（ライナ加熱前）における図６相当の図である。
【図８】ライナをボア中子に挿入した状態（ライナ加熱後）における図６相当の図である。
【図９】シリンダブロックの製造装置の概略平面図である。
【図１０】鋳造装置の概略断面図である。
【符号の説明】
【００４５】
１          シリンダブロック
２          シリンダボア
３          ライナ（金属製ライナ）
３ａ…３ａ        凸部
１０        鋳型（分割鋳型）
２１        ボア中子
４０        ライナ予熱装置（加熱手段、高周波誘導加熱装置）
【図１】
2008023567.tif 000003
【図２】
2008023567.tif 000004
【図３】
2008023567.tif 000005
【図４】
2008023567.tif 000006
【図５】
2008023567.tif 000007
【図６】
2008023567.tif 000008
【図７】
2008023567.tif 000009
【図８】
2008023567.tif 000010
【図９】
2008023567.tif 000011
【図１０】
2008023567.tif 000012